(57)【要約】  嫌気性アクリル系接着剤に対する接着強度、耐食性、及び耐テンションパッド性のいずれにも優れる絶縁被膜付き電磁鋼板を提供する。本開示の絶縁被膜付き電磁鋼板は、所定のトリアルコキシシラン及び／又はジアルコキシシラン（Ａ）と、重合性不飽和基を構造中に含有しないシランカップリング剤（Ｂ）と、板状シリカ（Ｃ）と、重合性不飽和基含有化合物（Ｄ）と、水と、を以下の条件（１）〜（３）を満足するように含有する表面処理剤を電磁鋼板の少なくとも片面に塗布、乾燥してなる絶縁被膜を有する。（１）前記（Ａ）と前記（Ｂ）との質量比（Ａ／Ｂ）が０．０５〜１．００である。（２）前記（Ｃ）の含有量が、前記表面処理剤における（Ａ）〜（Ｄ）の総質量に対し２〜３０質量％である。（３）前記（Ｄ）の含有量が、前記表面処理剤における（Ａ）〜（Ｄ）の総質量に対し２〜１８質量％である。【特許請求の範囲】
【請求項１】
Ｓｉに結合するアルコキシ基以外の置換基が、水素、アルキル基、及びフェニル基から選ばれた少なくとも１種の非反応性置換基のみからなるトリアルコキシシラン及び／又はジアルコキシシラン（Ａ）と、
重合性不飽和基を構造中に含有しないシランカップリング剤（Ｂ）と、
平均粒子径が０．０８〜０．９μｍで、かつ、アスペクト比が１０〜１００である板状シリカ（Ｃ）と、
重合性不飽和基含有化合物（Ｄ）と、
水と、
を以下の条件（１）〜（３）を満足するように含有する表面処理剤を電磁鋼板の少なくとも片面に塗布、乾燥してなる絶縁被膜を有する絶縁被膜付き電磁鋼板。
（１）前記トリアルコキシシラン及び／又はジアルコキシシラン（Ａ）と前記シランカップリング剤（Ｂ）との質量比（Ａ／Ｂ）が０．０５〜１．００である。
（２）前記板状シリカ（Ｃ）の含有量が、前記表面処理剤における（Ａ）〜（Ｄ）の総質量に対し２〜３０質量％である。
（３）前記重合性不飽和基含有化合物（Ｄ）の含有量が、前記表面処理剤における（Ａ）〜（Ｄ）の総質量に対し２〜１８質量％である。
【請求項２】
Ｓｉに結合するアルコキシ基以外の置換基が、水素、アルキル基、及びフェニル基から選ばれた少なくとも１種の非反応性置換基のみからなるトリアルコキシシラン及び／又はジアルコキシシラン（Ａ）と、
重合性不飽和基を構造中に含有しないシランカップリング剤（Ｂ）と、
平均粒子径が０．０８〜０．９μｍで、かつ、アスペクト比が１０〜１００である板状シリカ（Ｃ）と、
重合性不飽和基含有化合物（Ｄ）と、
潤滑剤（Ｅ）と、
水と、
を以下の条件（１）〜（４）を満足するように含有する表面処理剤を電磁鋼板の少なくとも片面に塗布、乾燥してなる絶縁被膜を有する絶縁被膜付き電磁鋼板。
（１）前記トリアルコキシシラン及び／又はジアルコキシシラン（Ａ）と前記シランカップリング剤（Ｂ）との質量比（Ａ／Ｂ）が０．０５〜１．００である。
（２）前記板状シリカ（Ｃ）の含有量が、前記表面処理剤における（Ａ）〜（Ｅ）の総質量に対し２〜３０質量％である。
（３）前記重合性不飽和基含有化合物（Ｄ）の含有量が、前記表面処理剤における（Ａ）〜（Ｅ）の総質量に対し２〜１８質量％である。
（４）前記潤滑剤（Ｅ）の含有量が、前記表面処理剤における（Ａ）〜（Ｅ）の総質量に対し０．５〜２０質量％である。
【発明の詳細な説明】
【技術分野】
【０００１】
本発明は、絶縁被膜付き電磁鋼板に関し、特に、自動車用モータや電気機器類の鉄心の素材に好適で、嫌気性アクリル系接着剤によって電磁鋼板を貼り合わせてコアを形成する用途に好適な、接着剤適合性に優れる絶縁被膜付き電磁鋼板に関する。
【背景技術】
【０００２】
自動車用モータや電気機器類の鉄心などに使用される積層電磁鋼板は、従来、絶縁被膜を備える電磁鋼板を複数枚積み重ねた後、カシメや溶接などの方法により一体化することで製造されていた。近年、省エネルギーのため電気機器に対する高効率化の要求が増している。それに伴って、渦電流損を低減するために積層電磁鋼板に使用される電磁鋼板の板厚を薄くする傾向にある。しかしながら、電磁鋼板が薄い場合、カシメや溶接が難しいばかりか、積層電磁鋼板の端面が開きやすくなり、鉄心としての形状を保ち難い。【０００３】
この問題を解決するため、カシメや溶接で電磁鋼板を一体化する技術に代えて、以下の２つの技術が提案されている。前者は、表面に接着性の絶縁被膜を形成した複数枚の電磁鋼板を熱圧着して、積層電磁鋼板を形成する技術である。後者は、絶縁被膜付き電磁鋼板に接着剤を塗布して、複数枚の電磁鋼板を貼り合せて、積層電磁鋼板を形成する技術である。後者の技術に適用される接着剤としては、嫌気性アクリル系接着剤が多用されることが知られている。【０００４】
特許文献１には、「Ｓｉに結合するアルコキシ基以外の置換基が、水素、アルキル基、およびフェニル基から選ばれた少なくとも１種の非反応性置換基のみからなるトリアルコキシシランおよび／またはジアルコキシシラン（Ａ）と、シランカップリング剤（Ｂ）とを、質量比（Ａ／Ｂ）：０．０５〜１．０の下に含み、さらに、平均粒子径が０．０８〜０．９μｍかつアスペクト比が１０〜１００である板状シリカ（Ｃ）を、全固形分に対し２〜３０質量％含む表面処理剤を電磁鋼板の少なくとも片面に塗布、乾燥して成る絶縁被膜を有することを特徴とする絶縁被膜付き電磁鋼板」が記載されている。この絶縁被膜は接着機能を有しないため、後者の技術に適用できる可能性がある。
【先行技術文献】
【特許文献】
【０００５】
【特許文献１】特開２０１３−６４１９５号公報
【発明の概要】
【発明が解決しようとする課題】
【０００６】
特許文献１の絶縁被膜付き電磁鋼板は、絶縁被膜中にクロム化合物を含まずとも、近年の電磁鋼板に求められる耐食性や耐テンションパッド性に優れている。なお、ここでいう「耐テンションパッド性」とは、コイルのスリットなどを行うために、電磁鋼板を押さえるために用いるフェルト状のテンションパッドで絶縁被膜の表面をこする際の絶縁被膜の剥がれにくさである。【０００７】
しかしながら、本発明者らの検討によると、特許文献１の絶縁被膜付き電磁鋼板では、嫌気性アクリル系接着剤に対する接着強度を十分に得ることができず、この点において改良の余地があることが判明した。【０００８】
そこで本発明は、上記課題に鑑み、嫌気性アクリル系接着剤に対する接着強度、耐食性、及び耐テンションパッド性のいずれにも優れる絶縁被膜付き電磁鋼板を提供することを目的とする。
【課題を解決するための手段】
【０００９】
上記課題を解決すべく本発明者らが鋭意検討したところ、電磁鋼板に絶縁被膜を形成するための表面処理剤の成分として、シランカップリング剤を主成分とし、トリアルコキシシラン及び／又はジアルコキシシランと板状シリカとを含むことに加えて、さらに所定量の重合性不飽和基含有化合物を含有させることによって、上記の目的を達成できるとの知見を得た。【００１０】
上記知見に基づき完成された本発明の要旨構成は以下のとおりである。
［１］Ｓｉに結合するアルコキシ基以外の置換基が、水素、アルキル基、及びフェニル基から選ばれた少なくとも１種の非反応性置換基のみからなるトリアルコキシシラン及び／又はジアルコキシシラン（Ａ）と、
重合性不飽和基を構造中に含有しないシランカップリング剤（Ｂ）と、
平均粒子径が０．０８〜０．９μｍで、かつ、アスペクト比が１０〜１００である板状シリカ（Ｃ）と、
重合性不飽和基含有化合物（Ｄ）と、
水と、
を以下の条件（１）〜（３）を満足するように含有する表面処理剤を電磁鋼板の少なくとも片面に塗布、乾燥してなる絶縁被膜を有する絶縁被膜付き電磁鋼板。
（１）前記トリアルコキシシラン及び／又はジアルコキシシラン（Ａ）と前記シランカップリング剤（Ｂ）との質量比（Ａ／Ｂ）が０．０５〜１．００である。
（２）前記板状シリカ（Ｃ）の含有量が、前記表面処理剤における（Ａ）〜（Ｄ）の総質量に対し２〜３０質量％である。
（３）前記重合性不飽和基含有化合物（Ｄ）の含有量が、前記表面処理剤における（Ａ）〜（Ｄ）の総質量に対し２〜１８質量％である。【００１１】
［２］Ｓｉに結合するアルコキシ基以外の置換基が、水素、アルキル基、及びフェニル基から選ばれた少なくとも１種の非反応性置換基のみからなるトリアルコキシシラン及び／又はジアルコキシシラン（Ａ）と、
重合性不飽和基を構造中に含有しないシランカップリング剤（Ｂ）と、
平均粒子径が０．０８〜０．９μｍで、かつ、アスペクト比が１０〜１００である板状シリカ（Ｃ）と、
重合性不飽和基含有化合物（Ｄ）と、
潤滑剤（Ｅ）と、
水と、
を以下の条件（１）〜（４）を満足するように含有する表面処理剤を電磁鋼板の少なくとも片面に塗布、乾燥してなる絶縁被膜を有する絶縁被膜付き電磁鋼板。
（１）前記トリアルコキシシラン及び／又はジアルコキシシラン（Ａ）と前記シランカップリング剤（Ｂ）との質量比（Ａ／Ｂ）が０．０５〜１．００である。
（２）前記板状シリカ（Ｃ）の含有量が、前記表面処理剤における（Ａ）〜（Ｅ）の総質量に対し２〜３０質量％である。
（３）前記重合性不飽和基含有化合物（Ｄ）の含有量が、前記表面処理剤における（Ａ）〜（Ｅ）の総質量に対し２〜１８質量％である。
（４）前記潤滑剤（Ｅ）の含有量が、前記表面処理剤における（Ａ）〜（Ｅ）の総質量に対し０．５〜２０質量％である。
【発明の効果】
【００１２】
本発明の絶縁被膜付き電磁鋼板は、嫌気性アクリル系接着剤に対する接着強度、耐食性、及び耐テンションパッド性のいずれにも優れる。
【発明を実施するための形態】
【００１３】
以下、本発明の実施形態による絶縁被膜付き電磁鋼板について説明する。
【００１４】
（電磁鋼板）
本実施形態において、素材である電磁鋼板としては、特に制限はなく、従来から公知のものいずれもが適合する。すなわち、磁束密度の高いいわゆる軟鉄板（電気鉄板）やＳＰＣＣなどの一般冷延鋼板、また比抵抗を上げるためにＳｉやＡｌを含有させた無方向性電磁鋼板などいずれもが有利に適合する。
【００１５】
（表面処理剤）
本実施形態で用いる表面処理剤（電磁鋼板用表面処理剤）は、Ｓｉに結合するアルコキシ基以外の置換基が、水素、アルキル基、及びフェニル基から選ばれた少なくとも１種の非反応性置換基のみからなるトリアルコキシシラン及び／又はジアルコキシシラン（Ａ）と、重合性不飽和基を構造中に含有しないシランカップリング剤（Ｂ）と、平均粒子径が０．０８〜０．９μｍで、かつ、アスペクト比が１０〜１００である板状シリカ（Ｃ）と、重合性不飽和基含有化合物（Ｄ）と、水とを含有し、任意で潤滑剤（Ｅ）を含有する。
【００１６】
［トリアルコキシシラン及び／又はジアルコキシシラン（Ａ）］
本実施形態で用いる表面処理剤は、トリアルコキシシラン及び／又はジアルコキシシラン（Ａ）を含む。
【００１７】
トリアルコキシシランの種類は特に限定されず、一般式Ｒ１Ｓｉ（ＯＲ’）3で示され、それらの１種以上を用いることができる。Ｒ１は水素、アルキル基、及びフェニル基から選ばれる非反応性置換基である。Ｒ１がアルキル基の場合は、好ましくは炭素数１〜６の直鎖又は分岐のアルキル基であり、更に好ましくは炭素数１〜３の直鎖又は分岐のアルキル基である。Ｒ’はアルキル基であり、好ましくは炭素数１〜４の直鎖又は分岐のアルキル基であり、更に好ましくは炭素数１〜２の直鎖又は分岐のアルキル基である。例えば、メチルトリメトキシシラン、エチルトリメトキシシラン、メチルトリエトキシシラン、エチルトリエトキシシラン、フェニルトリエトキシシラン、フェニルトリメトキシシラン、及びこれらの加水分解物などが使用できる。なかでも、電磁鋼板の耐食性がより優れるという観点から、Ｒ１がアルキル基であるトリアルコキシシランが好ましい。
【００１８】
ジアルコキシシランの種類は特に限定されず、一般式Ｒ２Ｒ３Ｓｉ（ＯＲ’’）2で示され、それらの１種以上を用いることができる。ここで、Ｒ２及びＲ３は水素、アルキル基、及びフェニル基から選ばれる非反応性置換基である。Ｒ２及びＲ３がアルキル基の場合は、好ましくは炭素数１〜６の直鎖又は分岐のアルキル基であり、更に好ましくは炭素数１〜３の直鎖又は分岐のアルキル基である。Ｒ’’はアルキル基であり、好ましくは炭素数１〜４の直鎖又は分岐のアルキル基であり、更に好ましくは炭素数１〜２の直鎖又は分岐のアルキル基である。例えば、ジメチルジメトキシシラン、ジメチルジエトキシシラン、ジフェニルジメトキシシラン、及びこれらの加水分解物などが使用できる。なかでも、電磁鋼板の耐食性がより優れるという観点から、Ｒ２及びＲ３がアルキル基であるジアルコキシシランが好ましい。
【００１９】
［シランカップリング剤（Ｂ）］
本実施形態で用いる表面処理剤は、重合性不飽和基を構造中に含有しないシランカップリング剤（Ｂ）を含む。シランカップリング剤（Ｂ）の種類は、重合性不飽和基を構造中に含有しない限り特に限定されず、一般式ＸＳｉ（Ｒ４）n（ＯＲ）3-n（ここで、ｎは０、１又は２）で示され、それらの１種以上を同時に用いることができる。Ｘは、活性水素含有アミノ基、エポキシ基、及びメルカプト基から選ばれる少なくとも１種の反応性官能基を有する分子鎖である。Ｒ４はアルキル基であり、好ましくは炭素数１〜４の直鎖又は分岐のアルキル基であり、更に好ましくは炭素数１〜２の直鎖又は分岐のアルキル基である。ＯＲは任意の加水分解性基であり、Ｒは例えばアルキル基であり、好ましくは炭素数１〜４の直鎖又は分岐のアルキル基であり、更に好ましくは炭素数１〜２の直鎖又は分岐のアルキル基である。また、Ｒは例えばアシル基（−ＣＯＲ５）であり、Ｒ５は好ましくは炭素数１〜４の直鎖又は分岐のアルキル基であり、更に好ましくは炭素数１〜２の直鎖又は分岐のアルキル基である。シランカップリング剤（Ｂ）として、例えば、Ｎ−（アミノエチル）３−アミノプロピルトリメトキシシラン、３−アミノプロピルトリメトキシシラン、３−グリシドキシプロピルトリメトキシシラン、３−グリシドキシプロピルメチルジメトキシシラン、２−（３，４エポキシシクロヘキシル）エチルトリエトキシシラン、３−メルカプトプロピルトリメトキシシラン、及びこれらの加水分解物などが使用できる。なかでも、電磁鋼板の耐食性がより優れるという観点から、アミノ基又はエポキシ基を有するシランカップリング剤が好ましい。
【００２０】
［成分（Ａ）と成分（Ｂ）の含有量比］
本実施形態において、トリアルコキシシラン及び／又はジアルコキシシラン（Ａ）とシランカップリング剤（Ｂ）との質量比（Ａ／Ｂ）は、０．０５〜１．００の範囲とする。質量比が１．００を超える場合、シランカップリング剤（Ｂ）の量が十分でなく、絶縁被膜の強靭性を十分に得ることができない。その結果、耐テンションパッド性の劣化やハンドリングでの傷や被膜剥離などが発生し易い。本開示では、トリアルコキシシラン及び／又はジアルコキシシラン（Ａ）よりもシランカップリング剤（Ｂ）を多く含有させることにより、耐テンションパッド性を顕著に向上させることができる。この観点から、質量比（Ａ／Ｂ）は１．００以下とし、好ましくは０．５０以下とする。一方で、質量比（Ａ／Ｂ）が低すぎると、ＴＩＧ溶接性が低下する。この観点から、質量比（Ａ／Ｂ）は０．０５以上とし、好ましくは０．１０以上とする。
【００２１】
［板状シリカ（Ｃ）］
本実施形態で用いる表面処理剤は、板状シリカ（Ｃ）を含む。この板状シリカは、葉状シリカや鱗片状シリカとも呼ばれるもので、ＳｉＯ2の薄層が多数積層された層状珪酸構造を有している。そして、かかる板状シリカとしては、非結晶性又は微結晶性を有するものが好ましい。板状シリカは、薄層の一次粒子が積層した凝集粒子を作製し、この凝集粒子を粉砕することによって得ることができる。かような板状シリカは層状の形態をとるため、一般的なシリカ粒子、例えばコロイダルシリカなどと比較して腐食物質透過抑制性に優れ、さらに水酸基が多いために密着性に優れ、かつ軟質であることから滑り性に優れる。また、板状シリカを含む表面処理剤を塗布した場合、塗布量が少なくなりがちな鋼板表面凸部においても表面処理剤が残り、鋼板表面の凹凸に従った均一な表面処理剤の塗布が可能となるため、耐食性に劣ることがない。
【００２２】
板状シリカ（Ｃ）は、平均粒子径が０．０８〜０．９μｍで、かつ、アクペクト比が１０〜１００の範囲であることが好ましく、平均粒子径は０．１〜０．５μｍ程度、アスペクト比は２０〜９０とすることがより好ましい。平均粒子径が０．０８μｍ以上、かつアスペクト比が１０以上の場合では、被膜形態への効果があり、被膜の均一化が十分となる。また、平均粒子径が０．９μｍ以下、かつアスペクト比が１００以下の場合には、トリアルコキシシラン及び／又はジアルコキシシラン（Ａ）とシランカップリング剤（Ｂ）の絶縁被膜への取り込みが十分となり、耐テンションパッド性が十分となる。
【００２３】
板状シリカ（Ｃ）は、平均粒子径が０．１〜０．３μｍで、かつ、アスペクト比が１０〜５０であると打抜き性に優れ、さらに好ましい。平均粒子径が０．１μｍ以上であれば、打抜きによる板状シリカの粉砕による粉の発生が多くなく、金型が汚れることがないため、打抜き性に優れる。また、板状シリカの平均粒子径が大きいほど打抜き時の金型磨耗が多くなる傾向があるが、平均粒子径が０．３μｍ以下では金型磨耗が問題とならず、打抜き性に優れる。さらに、アスペクト比が１０〜５０であると、前述のとおり打ち抜き時に変形しやすく、特に打抜き性に優れる。また、アスペクト比が５０以下であれば、より鋼板表面の凹凸に従った均一な被膜形成が可能となるため、耐食性にも優れる。
【００２４】
なお、本明細書において板状シリカの「平均粒子径」は、絶縁被膜の断面を走査型電子顕微鏡（ＳＥＭ）にて倍率２万倍で観察したときの、板状シリカの厚みに垂直な面における長径について、視野中の全ての粒子で平均した長さを意味するものとする。また、本明細書において板状シリカの「アスペクト比」とは、絶縁被膜の断面をＳＥＭにて倍率２万倍で観察したときの、各粒子についての板状シリカの厚みに垂直な面における長径／最大厚みの比の値を、視野中の全ての粒子について平均した値を意味するものとする。
【００２５】
板状シリカ（Ｃ）の含有量は、表面処理剤における（Ａ）〜（Ｅ）の総質量に対し２〜３０質量％の範囲とし、５質量％以上とすることが好ましく、２０質量％以下とすることが好ましい。すなわち、当該含有量は、表面処理剤が潤滑剤（Ｅ）を含有しない場合には、（Ａ）〜（Ｄ）の総質量に対する含有量を意味することとなる。含有量が２質量％以上であれば、均一塗布性に優れた電磁鋼板が得られ、含有量が３０質量％以下であれば、耐食性及び耐テンションパッド性が低下しない。
【００２６】
［重合性不飽和基含有化合物（Ｄ）］
本実施形態で用いる表面処理剤は、重合性不飽和基含有化合物（Ｄ）を含むことが重要である。重合性不飽和基含有化合物（Ｄ）として、例えば、ビニル基、ビニレン基、及びビニリデン基から選ばれる少なくとも１種の重合性不飽和基を有する化合物が挙げられる。重合性不飽和基含有化合物（Ｄ）は、モノマーであっても、ポリマー（オリゴマーを含む）であってもよい。
【００２７】
ポリマーの重合性不飽和基含有化合物（Ｄ）の例としては、ビニル基、ビニレン基、及びビニリデン基から選ばれる少なくとも１種の重合性不飽和基を有するポリエステル樹脂、ポリエーテル樹脂、アクリル樹脂、エポキシ樹脂、ウレタン樹脂等が挙げられる。これらのポリマーの重量平均分子量は、５０００〜７５００００の範囲内とすることが好ましい。なお、本明細書において、前記ポリマーの重量平均分子量は、ゲル浸透クロマトグラフィー（ＧＰＣ）法にて、具体的には以下の方法で算出するものとする。ＧＰＣ法における計測機器は、高速ＧＰＣ装置（東ソー株式会社製ＨＬＣ−８３２０ＧＰＣ）を用いる。標準試料による既知の重量平均分子量と溶出時間との関係をあらかじめ求め、溶出時間から重量平均分子量が求まる検量線を作成する。以下の装置及び操作条件で前記ポリマーの溶出時間を計測し、前記検量線を参照して、重量平均分子量（ポリスチレン換算）を算出する。
＜装置及び操作条件＞
分離カラム：東ソー株式会社製ＴＳＫｇｅｌＳｕｐｅｒＡＷＭ−Ｈ（２本を直列に接続して使用）
検出器：示差屈折計
カラム温度：４０℃
移動相：関東化学株式会社製Ｎ，Ｎ−ジメチルホルムアミド（１０ｍｍоｌ／Ｌ  ＬｉＢｒ）
標準試料：標準ポリスチレンキット（東ソー株式会社製ＰＳｔＱｕｉｃｋ  Ｂ）
試料濃度：０．１質量％
試料注入量：３０μＬ（マイクロリットル）
流速：０．５ｍＬ／ｍiｎ
【００２８】
モノマーの重合性不飽和基含有化合物（Ｄ）の例としては、ビニル基、ビニレン基、及びビニリデン基から選ばれる少なくとも１種の重合性不飽和基を有するシランカップリング剤が挙げられる。すなわち、重合性不飽和基含有化合物（Ｄ）としてのシランカップリング剤は、一般式ＹＳｉ（Ｒ６）m（ＯＲ’’’）3-m（ここで、ｍは０、１又は２）で示され、それらの１種以上を同時に用いることができる。Ｙは、ビニル基、ビニレン基、及びビニリデン基から選ばれる少なくとも１種の重合性不飽和基を有する分子鎖である。Ｒ６はアルキル基であり、好ましくは炭素数１〜４の直鎖又は分岐のアルキル基であり、更に好ましくは炭素数１〜２の直鎖又は分岐のアルキル基である。ＯＲ’’’は任意の加水分解性基であり、Ｒ’’’は例えばアルキル基であり、好ましくは炭素数１〜４の直鎖又は分岐のアルキル基であり、更に好ましくは炭素数１〜２の直鎖又は分岐のアルキル基である。また、Ｒ’’’は例えばアシル基（−ＣＯＲ７）であり、Ｒ７は好ましくは炭素数１〜４の直鎖又は分岐のアルキル基であり、更に好ましくは炭素数１〜２の直鎖又は分岐のアルキル基である。このようなシランカップリング剤として、例えば、ビニルトリメトキシシラン、ビニルトリエトキシシラン、３−メタクリロキシプロピルトリメトキシシラン、３−メタクリロキシプロピルトリエトキシシラン、３−アクリロキシプロピルトリメトキシシラン、３−メタクリロキシプロピルメチルジメトキシシラン、３−メタクリロキシプロピルメチルジエトキシシラン、及びこれらの加水分解物などが使用できる。
【００２９】
また、ビニル基を有するモノマーとしては、アクリル酸、アクリル酸メチル等を挙げることができ、ビニレン基を有するモノマーとしては、フマル酸、フタル酸、マレイン酸等を挙げることができ、ビニリデン基を有するモノマーとしては、メタクリル酸、メタクリル酸メチル等を挙げることができる。
【００３０】
本実施形態では、これらの重合性不飽和基含有化合物の中から、１種又は２種以上を用いることができる。
【００３１】
重合性不飽和基含有化合物（Ｄ）の含有量は、表面処理剤における（Ａ）〜（Ｅ）の総質量に対し２〜１８質量％とすることが重要であり、１５質量％以下とすることが好ましい。すなわち、当該含有量は、表面処理剤が潤滑剤（Ｅ）を含有しない場合には、（Ａ）〜（Ｄ）の総質量に対する含有量を意味することとなる。含有量が２質量％以上の場合、嫌気性アクリル系接着剤に対する十分な接着強度が得られ、含有量が１８質量％以下の場合、厳しい条件下での耐テンションパッド性が低下しない。
【００３２】
［潤滑剤（Ｅ）］
本実施形態で用いる表面処理剤は、打抜き性及び耐テンションパッド性を向上させるため、任意で潤滑剤（Ｅ）を含有することができる。潤滑剤（Ｅ）としては、ポリエチレンワックス、酸化ポリエチレンワックス、酸化ポリプロピレンワックス、カルナバワックス、パラフィンワックス、モンタンワックス、ライスワックス、テフロン（登録商標）ワックス、２硫化炭素、グラファイトなどが挙げられる。また、潤滑剤（Ｅ）としては、ノニオン性アクリル樹脂を用いてもよい。ノニオン性アクリル樹脂としては、例えばアクリル酸、メタクリル酸、アクリル酸エステル、メタクリル酸エステル、スチレンなどのビニル系モノマーをポリエチレンオキサイド又はポリプロピレンオキサイドを構造上にもつノニオン系界面活性剤（乳化剤）の存在下、水中で乳化重合した水系エマルション等、ノニオン性乳化剤で乳化されたアクリル樹脂が挙げられる。これらの潤滑剤の中から、１種又は２種以上を用いることができる。
【００３３】
表面処理剤が潤滑剤（Ｅ）を含む場合、その含有量は、表面処理剤における（Ａ）〜（Ｅ）の総質量に対し０．５〜２０質量％とすることが好ましく、２〜１５質量％がより好ましい。含有量が０．５質量％以上の場合、耐テンションパッド性の向上が十分に得られ、含有量が２０質量％以下の場合、嫌気性アクリル系接着剤に対する接着特性が低下しない。
【００３４】
本実施形態で用いる表面処理剤は、水以外の成分が上記（Ａ）〜（Ｄ）又は上記（Ａ）〜（Ｅ）からなることが好ましいが、必要に応じて、その他の成分を、表面処理剤における（Ａ）〜（Ｅ）の総質量に対して５質量％以下で含有してもよい。当該含有量は、表面処理剤が潤滑剤（Ｅ）を含有しない場合には、（Ａ）〜（Ｄ）の総質量に対する含有量を意味することとなる。その他の成分としては、アルコール、ケトン、セロソルブ系の水溶性溶剤、界面活性剤、消泡剤、レベリング剤、ｐＨ調整剤、防菌防カビ剤などが挙げられる。これらの成分を添加することにより、表面処理剤の乾燥性、塗布外観、作業性、意匠性が向上する。
【００３５】
本実施形態で用いる表面処理剤は、上記した各成分を脱イオン水、蒸留水などの水中で混合することにより得られる。表面処理剤における（Ａ）〜（Ｅ）の総質量の割合は適宜選択すればよいが、２〜１６質量％の範囲とすることが好ましい。
【００３６】
（絶縁被膜付き電磁鋼板の製造方法）
本実施形態では、電磁鋼板の少なくとも片面に表面処理剤を塗布し、加熱乾燥することにより、絶縁被膜を形成する。表面処理剤を電磁鋼板に塗布する方法としては、ロールコート法、バーコート法、浸漬法、スプレー塗布法などが挙げられ、処理される電磁鋼板の形状などによって適宜最適な方法が選択される。より具体的には、例えば、電磁鋼板がシート状であればロールコート法、バーコート法又はスプレー塗布法を選択できる。スプレー塗布法は、表面処理剤を電磁鋼板にスプレーしてロール絞りや気体を高圧で吹きかけて塗布量を調整する方法である。電磁鋼板が成型品とされている場合であれば、表面処理剤に浸漬して引き上げ、場合によっては圧縮エアーで余分な表面処理剤を吹き飛ばして塗布量を調整する方法などが選択される。
【００３７】
電磁鋼板の表面に塗布した表面処理剤を、加熱乾燥する際の加熱温度（最高到達板温）は、通常８０〜３５０℃であり、１００〜３００℃であることがより好ましい。加熱温度が８０℃以上であれば、絶縁被膜中に主溶媒である水分が残存しないため、耐食性が劣化しない。また、加熱温度が３５０℃以下であれば、絶縁被膜のクラック発生が抑制されるため、耐食性が劣化しない。また、加熱時間は、使用される電磁鋼板の種類などによって適宜最適な条件が選択される。なお、生産性などの観点からは、０．１〜６０秒が好ましく、１〜３０秒がより好ましい。
【００３８】
絶縁被膜の付着量は特に限定しないが、片面当たり０．０５〜５ｇ／ｍ2程度とすることが好ましい。付着量、すなわち絶縁被膜の全固形分質量は、アルカリ剥離による被膜除去後の重量減少から測定することができる。また、付着量が少ない場合には、アルカリ剥離法によって測定した付着量既知の標準試料を蛍光Ｘ線分析により測定し得た検量線から測定することができる。付着量が０．０５ｇ／ｍ2以上であれば、耐食性と共に絶縁性を満足することができ、一方５ｇ／ｍ2以下であれば、被膜密着性が向上するだけでなく、塗装焼付時にふくれが発生せずに塗装性の低下を招くことがない。より好ましくは０．１〜３．０ｇ／ｍ2である。絶縁被膜は電磁鋼板の両面に形成することが好ましいが、目的によっては片面のみでもよく、他面は他の絶縁被膜としても構わない。
【００３９】
以下、実施例を用いて本発明をさらに詳細に説明するが、本発明は以下の実施例に何ら限定されるものではない。
【実施例】
【００４０】
（１）素材
板厚：０．５ｍｍの電磁鋼板［Ａ２３０（ＪＩＳ Ｃ ２５５２（２０００））］を供試材として使用した。【００４１】
（２）前処理（洗浄）
試験板の作製方法としては、まず上記の供試材の表面を、日本パーカライジング（株）製パルクリーンＮ３６４Ｓを用いて処理し、表面上の油分や汚れを取り除いた。次に、水道水で水洗して供試材表面が水で１００％濡れることを確認した後、更に純水（脱イオン水）を流しかけ、１００℃雰囲気のオーブンで水分を乾燥したものを試験板として使用した。【００４２】
（３）表面処理剤
各成分を表１に示す組成（質量比）にて水中で混合し、表面処理剤を得た。なお、表面処理剤に対する成分（Ａ）〜（Ｅ）の総質量の濃度は６．３ｇ／Ｌとした。以下に、表１で使用した化合物について説明する。【００４３】
［トリアルコキシシラン／ジアルコキシシラン（Ａ）］
Ａ１：メチルトリメトキシシラン
Ａ２：ジメチルジメトキシシラン【００４４】
［シランカップリング剤（Ｂ）］
Ｂ１：３−グリシドキシプロピルトリメトキシシラン
Ｂ２：３−アミノプロピルトリメトキシシラン
Ｂ３：Ｎ−（アミノエチル）３−アミノプロピルトリメトキシシラン【００４５】
［板状シリカ（Ｃ）］
Ｃ１：平均粒子径０．２μｍ、アスペクト比２０
Ｃ２：平均粒子径０．５μｍ、アスペクト比５０
Ｃ３：平均粒子径０．１μｍ、アスペクト比１０【００４６】
［重合性不飽和基含有化合物（Ｄ）］
Ｄ１：アクリレート変性ウレタン樹脂（重量平均分子量：７５００）
Ｄ２：ビニルトリメトキシシラン
Ｄ３：３−メタクリロキシプロピルトリメトキシシラン
Ｄ４：フマル酸
Ｄ５：（メタ）アクリロイル基変性ウレタン樹脂（重量平均分子量：７５００）
Ｄ６：アクリロイル基変性ウレタン樹脂（重量平均分子量：５０００００）【００４７】
［潤滑剤（Ｅ）］
Ｅ１：ポリエチレンワックス（ケミパール９００）【００４８】
（４）処理方法
連続焼鈍ラインにおいて所定の材質を得るための焼鈍を行った後、鋼板が冷却された段階でロールコーター塗装にて表面処理剤を塗布し、オーブンにて最高到達板温が２００℃となるようにして乾燥させ、被膜付着量０．５ｇ／ｍ2の絶縁被膜を両面に形成した。ロールコーター条件としては、３ロールでフルリバース方式とした。なお、最高到達板温は試験板表面の最高到達温度を示す。【００４９】
（５）評価
［接着特性］
接着強度評価用試験片のサイズは、２５ｍｍ×１００ｍｍとし、ＤＩＮ  ＥＮ  １４６５（２００９−０７）に準じてせん断引張試験片を作製し、せん断引張試験を実施した。具体的には、接着剤を介して２枚の試験片の絶縁被膜同士を接着させて、接着面と平行な方向に引張荷重をかけて、接着面が破壊される時の最大荷重を接着面積で割ることで、引張せん断強度を求めた。接着剤としては、アセック（株）製の嫌気性アクリル系接着剤ＡＳ５３３４を使用し、アクチベータとしては、アセック（株）製のＡＳ８０００を使用した。以下の判定基準で引張せん断強度を評価した。結果を表１に示す。なお、◎又は○であれば合格とした。
（判定基準）
◎：８ＭＰａ以上
○：５ＭＰａ以上８ＭＰａ未満
×：５ＭＰａ未満【００５０】
［耐食性］
５０ｍｍ×５０ｍｍに打ち抜いた供試材２枚を重ね合わせ、２００ｇのオモリを乗せて５０℃、相対湿度８０％の恒温恒湿槽で２週間放置した。重ね合わせた２面の平均の錆発生面積率を目視にて測定した。結果を表１に示す。なお、◎又は○であれば合格とした。
（判定基準）
◎：０％
○：０％超え５％未満
×：５％以上【００５１】
［耐テンションパッド性］
面積が１０ｍｍ×１０ｍｍのテンションパッドを用い、太平理化工業（株）製ラビングテスターにて、１９．６Ｎ（２．０ｋｇｆ）の荷重をかけ絶縁被膜表面を１００往復擦った。擦った部分とその近傍の付着量測定を行い、１００往復後の絶縁被膜残存率を算出した。付着量は、Ｓｉの蛍光Ｘ線強度を測定し、付着量既知の標準板により得られた検量線から求めた。結果を表１に示す。なお、◎又は○であれば合格とした。
（判定基準）
◎：９０％以上
○：７０％以上９０％未満
×：７０％未満【００５２】
［厳しい条件下での耐テンションパッド性］
１００往復を２００往復に変更した以外は、上記と同様の方法及び判定基準にて、耐テンションパッド性を評価した。結果を表１に示す。なお、◎又は○であれば合格とした。【００５３】
【表１】
2021079791.tif 000002
2021079791.tif 000003
2021079791.tif 000004
【産業上の利用可能性】
【００５４】
本発明の絶縁被膜付き電磁鋼板は、嫌気性アクリル系接着剤に対する接着強度、耐食性、及び耐テンションパッド性のいずれにも優れているので、自動車用モータや電気機器類の鉄心の素材に好適である。
【国際調査報告】
2021079791.tif 000005
2021079791.tif 000006
2021079791.tif 000007
2021079791.tif 000008